СПОСОБ ПОЛУЧЕНИЯ НЕОРГАНИЧЕСКОГО МНОГОСЛОЙНОГО ОБЛИЦОВОЧНОГО МАТЕРИАЛА
METHOD OF PRODUCING INORGANIC SANDWICHED LINING MATERIAL

Изобретение относится к способу получения негорючего неорганического многослойного облицовочного материала для использования, в частности, для наружной и внутренней облицовки помещений, включая салоны транспортных средств.
горюч
3
Известен способ изготовления негорючего неорганического листового материала на основе стеклопластика с К~0,002 и плотностью 2,0 г/см для облицовки стен вокзалов, метро, салонов вагонов, полученный пропиткой стеклоткани хромалюмофосфатным связующим с последующим отверждением при 150-180°С и прессованием в листы толщиной 3-5 мм (Пронин Б.Ф., Асланова Н.И., Цируль Н.П., Негорючие стеклопластики для гражданской продукции. Передовой опыт, 1989, №12).
Недостатками этого способа является сложная технология изготовления (высокие температуры отверждения и необходимость прессования).
2
Известен способ изготовления облицовочной плиты (заявка на изобретение РФ №2001112965, 10.11.2003), согласно которому на подложке посредством связующего закрепляют измельченные камнеподобные материалы. В качестве подложки используют листовой прессованный материал, формируют клеевой слой путем нанесения связующего в количестве 0,6-1,1 кг/м сплошным слоем на подложку с последующим нанесением на клеевой слой измельченного камнеподобного материала с размером частиц 1-10 мм. Полученный полуфабрикат отверждают с получением целевого изделия.
Указанный способ является сложным в изготовлении и, кроме того, не обеспечивает получение облицовочного материала достаточной прочности.
Наиболее близким к изобретению является способ изготовления многослойных строительных панелей (заявка РФ №2008112887, 27.09.2009) с внутренним слоем утеплителя путем размещения листа материала утеплителя между облицовочными слоями с последующим спрессовыванием слоеного пакета, соединяемые поверхности слоев панели покрывают твердеющим жидким связующим веществом, а спрессовывание пакета производят на гидропрессе с предварительным выравниванием усилия прессования по всей площади поверхности прессуемой панели.
Недостатками указанного способа являются сложность изготовления, требующего специального оборудования, и использование органических компонентов, которые являются пожароопасными.
Техническим результатом изобретения является упрощение способа изготовления и снижение стоимости изготовления материала, поскольку не требуется специального оборудования.
Технический результат достигается выполнением способа получения негорючего неорганического многослойного облицовочного материала путем набора из нескольких слоев неорганического армирующего волокнистого наполнителя, пропитывающихся неорганическим связующим с последующим его отверждением, до пропитки на волокнистый наполнитель наносится неорганический аппрет, например алюмоборфосфат, являющийся одновременно катализатором отверждения связующего и защитным слоем для волокна, неустойчивого в щелочной среде.
В качестве неорганического материала внешних слоев используются армированные тканью или волокнами неорганические связующие.
Способ изготовления негорючего неорганического многослойного облицовочного материала состоит в том, что каждый слой неорганического армирующего волокнистого наполнителя - стеклянные, базальтовые, углеродные волокна или ткани из таких волокон, предварительно пропитывают неорганическим аппретом с последующим высушиванием и отверждением, после нанесения на каждый слой ткани неорганического связующего слои накладывают друг на друга, и связующее отверждают при комнатной или повышенной температуре. Неорганический аппрет является катализатором отверждения связующего и защитным слоем для волокна, неустойчивого в щелочной среде связующего, а также улучшает качество покрываемой поверхности слоев.
Указанный способ обеспечивает получение качественного негорючего неорганического многослойного облицовочного материала без использования дополнительного оборудования, что снижает стоимость изготовления.
Предварительно нанесенный аппрет выполняет функции катализатора отверждения связующего, защиты волокнистого наполнителя от щелочной среды связующего и способствует улучшению механических характеристик материала.
В качестве неорганического связующего могут использоваться глиноземистые цементы с силикатами щелочных металлов, или полисиалаты, или другие негорючие связующие.